질소 치환 된 중합 반응기 에 이온 교환수 170 중량 부 및 하 기 표 에 기재 된 함량 으로 제 2 유화제 인 나트륨 도데 실 벤젠 설 포 네이트 를 투입 하 고 , 내부 온도 를 80 ℃ 로 승 온 시켰 다 . 상기 반응기 에 상기 중합 용액 을 일정 한 속도 로 5 시간 동안 연속 투입 하 면서 중합 을 수행 하 여 아크릴 계 공중 합체 응집제 라텍스 를 제조 하 였 다 .